(57)【要約】【課題】剥離層および接着層を必要としない転写印刷シートおよびその製法と、転写印刷物および転写印刷方法を提供する。【解決手段】少なくとも一方の面にシリカまたはアルミナを蒸着した基材フィルムに、基材フィルムの蒸着面の側に印刷によりインキ層を形成したことを特徴とする転写印刷シートおよびその製造方法と、帯電させた被転写物表面と、転写印刷シートのインキ層の形成された面を密着させ、被転写物と転写印刷シートを密着させたものを所定時間のあいだ加圧および加熱することにより延伸させ、その後に基材フィルムを剥離することを特徴とする転写印刷物およびその転写印刷方法。【選択図】図２
2010076405.tif 000002
【特許請求の範囲】
【請求項１】
熱可塑性樹脂を材質とするフィルムの少なくとも一方の面にシリカまたはアルミナを蒸着した基材フィルムと、
前記基材フィルムのシリカまたはアルミナの蒸着面に印刷により形成されたインキ層と、を有することを特徴とする転写印刷シート。
【請求項２】
少なくとも一方の面にシリカまたはアルミナを蒸着した基材フィルムに、
前記基材フィルムのシリカまたはアルミナの蒸着面の側に印刷によりインキ層を形成したことを特徴とする転写印刷シートの製造方法。
【請求項３】
帯電させた被転写物表面と、請求項１記載の転写印刷シートのインキ層の形成された面を密着させる密着段階と、
前記被転写物と前記転写印刷シートを密着させたものを、所定時間のあいだ加圧および加熱することにより延伸させる加圧加熱延伸段階と、
前記加圧加熱延伸段階の後に基材フィルムを剥離する剥離段階を備えることを特徴とする転写印刷方法。
【請求項４】
帯電させた被転写物表面と、請求項１記載の転写印刷シートのインキ層の形成された面を密着させ、前記被転写物と前記転写印刷シートを密着させたものを、所定時間のあいだ加圧および加熱することにより延伸させ、その後に基材フィルムを剥離することを特徴とする転写印刷物。
【発明の詳細な説明】
【技術分野】
【０００１】
本発明は、転写印刷シートおよびその製造方法、ならびに転写印刷シートを使った転写印刷物および転写印刷物の製造方法に関するものである。
【背景技術】
【０００２】
各種製品表面に直接に絵柄や文字などを印刷する方法のひとつとして、基材フィルム表面にあらかじめ印刷しておいた絵柄を製品表面に転写する転写印刷方法がある。
【０００３】
この転写印刷に使用される転写印刷シートの、従来の層構成および製造方法は次のようなものである。まず、基材フィルム上に剥離層などと呼ばれる剥離しやすい界面を形成し、その上に、グラビア印刷またはスクリーン印刷などでインキ層を形成する。所望の絵柄や文字などはこのインキ層によって形成しておく。さらにこのインキ層の上に接着剤を塗布して接着剤層を形成し、転写印刷シートを得る。
【０００４】
一般的には、剥離層の剥離強度は基材強度の１／３０〜１／１０であり、例えば０．１〜０．５Ｎ／１５ｍｍである。
【０００５】
また、転写印刷工程では、接着剤層と被転写物表面が接するように転写印刷シートを被転写物に圧着し、被転写物とインキ層の剥離強度が基材フィルムの強度以上、例えば約３Ｎ／１５ｍｍ以上となった時点で基材フィルムの剥離をおこなう。
【０００６】
転写印刷シートと被転写物を圧着した状態のものの各層（基材フィルム、剥離層、インキ層、接着剤層、被転写物）の間の接着強度は、インキ層と剥離層の間の強度がもっとも弱い。従って剥離層で剥離が進むので、基材をはがすと、インキ層と接着剤層が被転写物の表面上に残り、転写印刷が完了する。
【０００７】
また、従来の転写印刷方法では、上述の転写印刷シートの製造までをまず行い、この転写印刷シートを例えばロール状に巻き取っておく。そして次の転写印刷工程において、転写印刷シートを加熱して、接着剤層を活性化した後、被転写物表面へ転写することが行われている。
【０００８】
しかし、転写印刷シートの最外層に接着剤層が配置されている。そのため、転写印刷シートをロール状に巻き取った場合に、接着剤層と次の周の基材フィルムの裏面が接触する。接触時の圧力によっては、巻き取った次の周の基材フィルム裏面に接着剤層が接着し、基材フィルムと剥離層の間で剥離が起こり、接着剤層とインキ層が次の周の基材フィルム裏面に転移するブロッキングと呼ばれている現象が発生することがある。つまり、剥離層の剥離強度が弱い場合や、接着剤層と次の周の基材フィルム裏面との接着強度が強い場合に、転写印刷前の転写印刷シート内で剥離が発生するという問題があった。
【０００９】
他にも、転写フィルムは、フィルム自重も含めて、剥離層の剥離強度以下の圧力しかかからないように保管しなければならならず、１０００ｍ以下の少ない量で巻き取り保管しなければならないという問題があった。
【００１０】
また、転写印刷よりも安価な従来の印刷技術のひとつである、パッケージグラビア印刷は、印刷する巻き取りフィルムへ直接印刷し、後加工で袋などに加工する工程をおこなう。このため、加工ロス・予備分も含めた印刷が必要で、印刷フィルム使用量が多くなるという問題があった。
【００１１】
【特許文献１】特開平６−２３８１１５号公報
【発明の開示】
【発明が解決しようとする課題】
【００１２】
本発明は上記の問題に鑑みてなされたものであり、従来の転写印刷技術の工程面、取り扱い面、コスト面を改良し、転写印刷シートに印刷したグラビア印刷をシート状に加工し、グラビア印刷のインキ層の品質や色再現性をそのまま、所望の数量だけ被転写物へ転写できるようにすることを目的とするものである。
【課題を解決するための手段】
【００１３】
上記の課題を解決するために、本発明の請求項１においては、熱可塑性樹脂を材質とするフィルムの少なくとも一方の面にシリカまたはアルミナを蒸着した基材フィルムと、
前記基材フィルムのシリカまたはアルミナの蒸着面に印刷により形成されたインキ層と、を有することを特徴とする転写印刷シートとしたものである。
【００１４】
また、本発明の請求項２においては、少なくとも一方の面にシリカまたはアルミナを蒸着した基材フィルムに、
前記基材フィルムのシリカまたはアルミナの蒸着面の側に印刷によりインキ層を形成したことを特徴とする転写印刷シートの製造方法としたものである。
【００１５】
また、本発明の請求項３においては、帯電させた被転写物表面と、請求項１記載の転写印刷シートのインキ層の形成された面を密着させる密着段階と、
前記被転写物と前記転写印刷シートを密着させたものを、所定時間のあいだ加圧および加熱することにより延伸させる加圧加熱延伸段階と、
前記加圧加熱延伸段階の後に基材フィルムを剥離する剥離段階を備えることを特徴とする転写印刷方法としたものである。
【００１６】
また、本発明の請求項４においては、帯電させた被転写物表面と、請求項１記載の転写印刷シートのインキ層の形成された面を密着させ、前記被転写物と前記転写印刷シートを密着させたものを、所定時間のあいだ加圧および加熱することにより延伸させ、その後に基材フィルムを剥離することを特徴とする転写印刷物としたものである。
【発明の効果】
【００１７】
シリカ又はアルミナなどを蒸着した基材フィルムに、インキ（例えばグラビアインキなど）を印刷した場合、基材フィルムの延伸によって基材フィルム−インキ間の剥離強度が変化する性質があることを見いだした。すなわち本発明の転写印刷シートでは、転写印刷時に基材フィルム伸びを与えることで、基材フィルム−インキ間の剥離強度を小さくすることができる。これにより、印刷インキを基材フィルムから比較的容易に剥がすことができるようになる。
【００１８】
また、被転写フィルムを帯電させた状態で、本発明の転写印刷シートのインキ面に密着させ加圧および加温した状態で、基材フィルムの延伸をおこなうと、転写印刷シートのインキ面が延伸し、インキ面−被転写フィルム間の剥離強度が増加することを見出した。これにより、接着剤層がなくてもインキと被転写フィルムを接着することができる。
【００１９】
以上のような転写印刷シートおよび転写印刷工程とすることによって、転写印刷シートを剥離層や接着剤層のないものすることが可能である。このように剥離層や接着剤層を省略することでコストダウンが可能である。また、転写印刷シートをロール状に巻き取った状態で保管する際にも、剥離層および接着剤層がないのでブロッキングが発生しにくくなるという利点がある。
【発明を実施するための最良の形態】
【００２０】
まず、本発明の実施形態である転写印刷シートの構成および製造方法について図面を参照して説明する。図１は本実施形態の転写印刷シートの側断面を模式的に示したものである。
【００２１】
基材フィルム１１は、熱可塑性樹脂を材質とし少なくとも一方の面１２に酸化ケイ素（シリカ）または酸化アルミニウム（アルミナ）などの無機化合物を蒸着させたものを用いる。面１２のことを、以下、蒸着面１２と呼ぶことにする。
【００２２】
なお、基材フィルム１１の材質としては、ナイロン・延伸ポリプロピレン・ポリエチレンテレフタレートなどの熱可塑性樹脂を用いることができる。
【００２３】
この基材フィルム１１の蒸着面１２に、グラビア印刷などにより印刷インキ層１３を形成する。印刷インキとしては、導電率の低いインキ（例えば、顔料−樹脂比率において樹脂比率の多いウレタン樹脂系のインキ）を用いる。印刷するのは各種の絵柄や文字などの所定のパターンや、所定領域をインキで塗りつぶしたパターンなど、印刷可能なパターンであればなんでもよい。
【００２４】
基材フィルム１１は長尺のものを用い、印刷機にてロール状に巻かれたものをいったん巻き出して、グラビア印刷などにより印刷インキ層１３を形成し、印刷が済んだらまたロール状に巻き取る。これで本発明の転写印刷シート１０が出来上がる。
【００２５】
次に、本発明の転写印刷物および転写印刷方法について説明する。まず、転写印刷シート１０と被転写フィルム２０を重ねる作業を行なう。所望の転写印刷物の枚数が比較的少ない場合は、転写印刷シート１０を巻き出して所定のサイズにカットしたものと、被転写フィルム２０を所定のサイズにカットしたものを準備し、重ねていく作業を行なってもよい。この作業をより効率的に行なうのであれば、転写印刷シート１０と被転写フィルム２０を同時に巻きだして重ねた状態にしてから、２枚一緒に所定のサイズにカットするようにすればよい。この重ね合わせの際に、被転写フィルム２０は静電気を帯電した状態になるようにする。
【００２６】
次に図２に示したように、転写印刷シート１０と被転写フィルム２０の１枚ずつを重ねたものの複数組を重ね合わせて、２枚のシリコンゴム板３０の間に挟み込む。
【００２７】
転写印刷シート１０と被転写フィルム２０の複数組を２枚のシリコンゴム板３０の間に挟み込んだ状態で、プレス機にかけて所定温度および所定圧力の状態を所定時間保つようにする。このプレス機の圧力により、転写印刷シート１０と被転写フィルム２０をｘ方向及びｙ方向に延伸させる。
【００２８】
この後、転写印刷シート１０と被転写フィルム２０の複数組を、プレス機およびシリコンゴム板３０から外して常温に戻す。以上の工程で、印刷インキ層１３が被転写フィルム２０の表面に転写されているので、基材フィルム１１を剥がせば、本発明の転写印刷物が出来上がる。
【００２９】
転写印刷シート１０の基材フィルム１１として透明なものを選んでおき、プレスする際のシリコンゴム板３０に透明ガラス窓をつけておけば印刷インキ層１３の延伸量（すなわち転写印刷シート１０の延伸量）を直接観察でき、転写印刷条件の管理が可能である。
【実施例】
【００３０】
転写印刷シートの基材フィルムとしては、熱可塑性樹脂からなる一軸ないし二軸延伸フィルムに、酸化ケイ素（シリカ）または酸化アルミニウム（アルミナ）などの無機化合物を蒸着させた、透明なフィルム（凸版印刷株式会社製  商品名ＧＬ−ＡＲＨフィルム  １２μｍ）を用いた。
【００３１】
この基材フィルムの蒸着面側に、軟包装材ウレタン系グラビアインキ（東洋インキ株式会社製  商品名  Ｎ７４０ファインスターＲ６３１白などの色インキ）をグラビア印刷でベタ印刷または重ね刷り（乾燥時の塗布重量  １．２ｇ／ｍ２  〜  ２．２ｇ／ｍ２  ）して印刷インキ層を形成し、ロール状に巻き取った。
【００３２】
このようにして得られた転写印刷シートの基材フィルム−印刷インキ層間の剥離強度を調べたところ、３．０Ｎ／１５ｍｍ以上であった。これは、基材フィルムの強度と同程度である。
【００３３】
被転写フィルムとしては、厚さ１２μｍのポリエチレンテレフタレート（ＰＥＴ）フィルムを使用した。ともに１００ｍｍ×１００ｍｍの大きさにカットした転写印刷シートおよび被転写フィルムを用意し、転写印刷シートの印刷インキ面と被転写フィルムの面が接するようにしたものを１〜４０セット重ねた。この重ね合わせの際、被転写フィルムには静電気を帯電させるようにした。
【００３４】
このように転写印刷シートと被転写フィルムの複数組を重ねたものを、３ｍｍ厚さのシリコンゴム板の間に挟んでプレス機に装着し、所定の条件下で転写印刷を行なった。この転写印刷の際の各条件を表１に示す。転写印刷時には、転写印刷シートの延伸量を評価値とし、温湿度、圧力条件を管理した。
【００３５】
【表１】
2010076405.tif 000003
【００３６】
転写印刷シートの延伸量が６〜１２％の場合は、印刷インキ層が被転写フィルム面に転移した。このときの転写印刷シートの基材フィルム−インキ層間の剥離強度は、１．５Ｎ／１５ｍｍ以下であり、元の剥離強度３．０Ｎ／１５ｍｍの半分以下の値となっていた。
【００３７】
また、被転写フィルム表面に転写された印刷インキ層は、グラビアインキの塗膜の微小形状、光沢、性質、濃度が、そのまま転写されており、色品質面では転写前と違いが見られなかった。
【００３８】
一方、フィルムの延伸量が０〜４％の場合は、印刷インキ層は被転写フィルム面に転移しなかった。
【００３９】
表１の条件で試験を行った結果、本実施例の転写印刷シートを使って転写印刷をおこなうには、温度６０℃以上、圧力１０ＭＰａ以上、加熱加圧時間６０分以上の条件が必要であり、どれかを満たさない場合は、印刷インキ層が転写されなかった。
【００４０】
転写印刷シートの延伸量は、プレス圧力、ゴム板形状、転写印刷シート−被転写フィルム間の密着度と関係する。特に湿度が下がると密着度が向上し、転写印刷シートの延伸量が増加する。逆に湿度が５０％の場合には、転写基材フィルムと被転写フィルムの密着が悪く、均一な転写印刷ができなかった。
【００４１】
次に基材フィルムとして、酸化ケイ素（シリカ）または酸化アルミニウム（アルミナ）などの無機化合物を蒸着させていないＯＰＰフィルム（東セロ製  商品名ＯＰ  Ｕ−１  厚み２０μｍ）を使用し、その他は前述と同じ条件で転写印刷シートを作製した。また、表１と同じ条件で転写印刷を試みたが、基材フィルムと印刷インキ層の間の剥離強度が低下せず、転写印刷ができなかった。
【図面の簡単な説明】
【００４２】
【図１】本発明の転写印刷シートの構成を示す側断面模式図。
【図２】本発明の転写印刷時の状態を示す側断面模式図。
【符号の説明】
【００４３】
１０・・・転写印刷シート
１１・・・基材フィルム
１２・・・基材フィルムのシリカ（またはアルミナ）蒸着面
１３・・・印刷インキ層
２０・・・被転写フィルム
３０・・・シリコンゴム板
【図１】
2010076405.tif 000004
【図２】
2010076405.tif 000005